"発泡剤を含有する発泡性ポリスチレン樹脂からなる原料ビーズを、成形品として必要とされる発泡倍率の85から95の発泡倍率となるように予備発泡させた後、当該予備発泡粒子に、常温において油状液体、かつ、水に不溶または難溶性である脂溶性防蟻防虫薬剤を付着させて乾燥して、この脂溶性防蟻防虫薬剤が付着した予備発泡粒子を金型に入れ本発泡して、板状またはブロック状に成型することを特徴とする防蟻性ポリスチレンフォーム断熱材の製造方法。脂溶性防蟻防虫薬剤として、ペルメトリン、シフルトリン、シフェノトリン、プラレトリン、アレスリン、シハロトリン、フェンバレレート、フルシトリネート、フルバリネート、シクロプロトリンから選ばれたピレスロイド系;フェニトロチオン、プロペンタホス、シアノホス、フェンチオン、ジクロロフェンチオン、ピリミホスメチル、ダイアジノン、イソキサチオン、マラチオン、チオメトン、ジスルホトン、プロチオホス、スルプロホス、プロフェノホス、ピラクロホス、ジクロルボス、ナレド、クロルフェンビンホス、プロパホス、イソフェンホス、エチオンから選ばれた有機リン系;シラフルオフェンから選ばれた非エステルピレスロイド系;カルボスルファン、ベンフラカルブから選ばれたカーバメート系;ピリダリル、ピレトリン除虫菊から選ばれた1種または2種以上の防蟻防虫剤を用いることを特徴とする請求項1記載の防蟻性ポリスチレンフォーム断熱材の製造方法。脂溶性防蟻防虫剤として、ペルメトリン、シラフルオフェンまたはカルボスルファンから選ばれた1種または2種以上の防蟻防虫剤を用いることを特徴とする請求項2記載の防蟻性ポリスチレンフォーム断熱材の製造方法。難燃剤を添加することを特徴とする請求項1~3の何れか一つに記載の防蟻性ポリスチレンフォーム断熱材の製造方法。発泡剤を含有する発泡性ポリスチレン樹脂からなる原料ビーズが、成形品として必要とされる発泡倍率の85から95の発泡倍率となるように予備発泡され、当該予備発泡粒子に、常温において油状液体、かつ、水に不溶または難溶性である脂溶性防蟻防虫薬剤が付着して乾燥され、この脂溶性防蟻防虫薬剤が付着した予備発泡粒子を金型に入れ本発泡して、板状またはブロック状に成型されていることを特徴とする防蟻性ポリスチレンフォーム断熱材。脂溶性防蟻防虫薬剤が、ペルメトリン、シフルトリン、シフェノトリン、プラレトリン、アレスリン、シハロトリン、フェンバレレート、フルシトリネート、フルバリネート、シクロプロトリンから選ばれたピレスロイド系;フェニトロチオン、プロペンタホス、シアノホス、フェンチオン、ジクロロフェンチオン、ピリミホスメチル、ダイアジノン、イソキサチオン、マラチオン、チオメトン、ジスルホトン、プロチオホス、スルプロホス、プロフェノホス、ピラクロホス、ジクロルボス、ナレド、クロルフェンビンホス、プロパホス、イソフェンホス、エチオンから選ばれた有機リン系;シラフルオフェンから選ばれた非エステルピレスロイド系;カルボスルファン、ベンフラカルブから選ばれたカーバメート系;ピリダリル、ピレトリンから選ばれた1種または2種以上の防蟻防虫剤であることを特徴とする請求項5記載の防蟻性ポリスチレンフォーム断熱材。脂溶性防蟻防虫剤が、ペルメトリン、シラフルオフェンまたはカルボスルファンから選ばれた1種または2種以上の防蟻防虫剤であることを特徴とする請求項6記載の防蟻性ポリスチレンフォーム断熱材。難燃剤が添加されていることを特徴とする請求項5~7の何れか一つに記載の防蟻性ポリスチレンフォーム断熱材。本発明は、従来の防蟻性断熱材に上記のような問題があったことに鑑みて為されたものであり、その目的とするところは、防蟻防虫薬剤の一部が熱履歴で熱分解されることなく、また接着剤を添加することなく効率よくポリスチレンフォームに防蟻防虫薬剤を保持させ、長時間防蟻防虫効果が持続する防蟻性ポリスチレンフォーム断熱材、およびそれを合理的に製造することができる製造方法を提供することにある。即ち、本発明は、発泡剤を含有する発泡性ポリスチレン樹脂からなる原料ビーズを、成形品として必要とされる発泡倍率の85から95の発泡倍率となるように予備発泡させた後、当該予備発泡粒子に、常温において油状液体、かつ、水に不溶または難溶性である脂溶性防蟻防虫薬剤を付着させて乾燥して、この脂溶性防蟻防虫薬剤が付着した予備発泡粒子を金型に入れ本発泡して、板状またはブロック状に成型するという技術的手段を採用したことによって、防蟻性ポリスチレンフォーム断熱材、およびその製造方法を完成させた。また、本発明は、上記課題を解決するために、必要に応じて上記手段に加え、脂溶性防蟻防虫薬剤として、ペルメトリン、シフルトリン、シフェノトリン、プラレトリン、アレスリン、シハロトリン、フェンバレレート、フルシトリネート、フルバリネート、シクロプロトリンから選ばれたピレスロイド系;フェニトロチオン、プロペンタホス、シアノホス、フェンチオン、ジクロロフェンチオン、ピリミホスメチル、ダイアジノン、イソキサチオン、マラチオン、チオメトン、ジスルホトン、プロチオホス、スルプロホス、プロフェノホス、ピラクロホス、ジクロルボス、ナレド、クロルフェンビンホス、プロパホス、イソフェンホス、エチオンから選ばれた有機リン系;シラフルオフェンから選ばれた非エステルピレスロイド系;カルボスルファン、ベンフラカルブから選ばれたカーバメート系;ピリダリル、ピレトリン除虫菊から選ばれた1種または2種以上の防蟻防虫剤を用いるという技術的手段を採用した。更にまた、本発明は、上記課題を解決するために、必要に応じて上記手段に加え、脂溶性防蟻防虫剤として、ペルメトリン、シラフルオフェンまたはカルボスルファンから選ばれた1種または2種以上の防蟻防虫剤を用いるという技術的手段を採用した。更にまた、本発明は、上記課題を解決するために、必要に応じて上記手段に加え、難燃剤を添加するという技術的手段を採用した。本発明にあっては、発泡剤を含有する発泡性ポリスチレン樹脂からなる原料ビーズを、成形品として必要とされる発泡倍率の85から95の発泡倍率となるように予備発泡させた後、当該予備発泡粒子に、常温において油状液体、かつ、水に不溶または難溶性である脂溶性防蟻防虫薬剤を付着させて乾燥して、この脂溶性防蟻防虫薬剤が付着した予備発泡粒子を金型に入れ本発泡して、板状またはブロック状に成型することによって、防蟻防虫薬剤の一部が熱履歴で熱分解されることなく、また接着剤を添加することなく効率よくポリスチレンフォームに防蟻防虫薬剤を保持させ、長期間防蟻効果が持続するポリスチレンフォーム断熱材が得られる。そして、この発明の防蟻性断熱材によれば、防蟻防虫薬剤が予備発泡粒子の表面に高濃度で保持され、本発泡により当該表面同士が融着することにより、当該表面付近の微細な空間内に高濃度の防蟻防虫薬剤が保持されること、その結果、比較的少量の防蟻防虫薬剤の添加量にもかかわらず、長期間にわたり防蟻効果が発揮されるため、断熱効果が長期間持続する断熱材が得られるという効果を有することから、実用的利用価値は頗る高いものがあると云える。本発明を実施するための形態を、更に詳細に説明すると、次のとおりである。本実施形態の防蟻性ポリスチレンフォーム断熱材を構成するにあっては、まず、発泡剤を含有する発泡性ポリスチレン樹脂からなる原料ビーズを、成形品として必要とされる発泡倍率の85から95の発泡倍率となるように予備発泡させる。次いで、当該予備発泡粒子に、常温において油状液体、かつ、水に不溶または難溶性である脂溶性防蟻防虫薬剤を付着させて乾燥する。然る後、この脂溶性防蟻防虫薬剤が付着した予備発泡粒子を金型に入れ本発泡して、板状またはブロック状に成型する。本実施形態における発泡剤としては、特に限定されず、従来公知のものが採用可能である。例えば、ブタン、ペンタン、ヘキサンなどの低級アルカン;水;二酸化炭素;代替フロンなどが挙げられる。また、必要に応じて、発泡助剤トルエン、エチルベンゼンなどや、発泡セル調整剤、ビーズ表面コーティング剤、難燃剤などの公知の添加剤を、発泡剤と同時に添加させてもよい。この難燃剤の具体例としては、ヘキサブロモシクロドデカン、テトラブロモシクロオクタン、トリス2,3-ジプロモプロピルイソシアヌレートなどの臭素系難燃剤の使用が好ましい。また、この難燃剤は、発泡性ポリエチレン樹脂に対して、通常0.5~2.0質量の範囲で添加される。本実施形態における脂溶性防蟻防虫薬剤としては、常温において油状液体、かつ、水に難溶性25°Cにおける水に対する溶解度が30mg/100ml以下の防蟻防虫剤が挙げられる。なお、脂溶性防蟻防虫薬剤に換えて、常温において粉末状の防蟻防虫薬剤を用いることができ、この場合には、移送により乾燥後の予備発泡粒子から当該粉末状の防蟻防虫薬剤が剥がれ落ち防蟻防虫薬剤が無駄になるとともに、長期間防蟻効果が発揮されない点で好ましくない。また、25°Cにおける水に対する溶解度が30mg/100mlを超える防蟻防虫薬剤を用いた場合には、本発泡における加熱用蒸気、該蒸気の凝結水、および成形型内冷却用冷却水が発泡粒子および発泡成形体に触れ、表面の防蟻防虫薬剤を溶解させ、表面の防蟻防虫薬剤の大部分が流出してしまうため好ましくない。また、揮発性のある防蟻防虫薬剤を用いることは作業環境が悪化するため好ましくない。本実施形態における脂溶性防蟻防虫薬剤の具体例としては、ペルメトリン3フェノキシベンジル322ジメチルシクロプロパンカルボキシラート、シフルトリン22ジメチルシクロプロパンカルボキシラート、シフェノトリンα-シアノ-3-フェノキシベンジルシス/トランス22ジメチル32メチル1プロペニルシクロプロパンカルボキシラート、プラレトリン1シクロプロパンカルボン酸2メチル4オキソ32シクロペンテン1イル、アレスリンシクロプロパン1カルボン酸3アリル2メチル4オキソ2シクロペンテン1イル、シハロトリン2クロロ333トリフルオロ1プロペニルシクロプロパン1カルボン酸シアノメチル、フェンバレレート3メチル酪酸αシアノ3フェノキシベンジル、フルシトリネートαベンゼン酢酸シアノ3-フェノキシフェニルメチル、フルバリネート22クロロ4フェニルアミノ3メチルブタン酸シアノメチル、シクロプロトリンから選ばれたピレスロイド系防蟻剤、シラフルオフェン4-エトキシフェニル3プロピルジメチルシランから選ばれた非エステルピレスロイド系防蟻防虫剤、フェニトロチオンチオりん酸OOジメチルO、プロペンタホス3ホスフィノチオイルオキシ2ブテン酸イソプロピル、シアノホスチオりん酸OOジメチルOpシアノフェニル、フェンチオン、ジクロロフェンチオンチオりん酸OOジエチルO、ビリミホスメチル、ダイアジノン、イソキサチオンチオりん酸OOジエチルO、マラチオン、チオメトンエチル、ジスルホトンエチル、プロチオホスフェニルSプロピル、プロフェノホスチオりん酸O、ピラクロホス1Hピラゾール4イルOエチルSプロピル、ジクロルボス水に溶け加水分解を起こす、ナレド、クロルフェンビンホス、プロパホスりん酸4メチルチオフェニルジプロピル、イソフェンホス2エトキシ、エチオンビスチオメタンから選ばれた有機リン系防蟻防虫剤、カルボスルファンNNNジブチルアミノチオN-メチルカルバミド酸23ジヒドロ22ジメチルベンゾフラン7イル、ベンフラカルブオキシカルボニルNメチルアミノチオNイソプロピルアミノプロピオン酸エチルから選ばれるカーバメート系防蟻防虫剤、ピリダリルフェニル352ピリジルオキシプロピルエーテル、ピレトリン、から選ばれた1種または2種以上の防蟻防虫剤が挙げられる。これらの防蟻防虫薬剤のうち、ペルメトリン、シラフルオフェンまたはカルボスルファンを用いるのが、ポリスチレンフォーム断熱材に長期間防蟻効果を付与する点で好ましい。なお、本実施形態における防蟻防虫薬剤は、発泡性ポリエチレン樹脂に対して、通常0.01~0.1重量、好ましくは0.02~0.07重量の範囲で添加される。この際、これらの脂溶性防蟻防虫薬剤は、界面活性剤を用いてO/W型エマルションとして、予備発泡粒子を撹拌しながら散布または噴霧することにより、予備発泡粒子に付着させるのがポリスチレンフォーム断熱材に長期間防蟻効果を付与する点で好ましい。また、OW型エマルション中の防蟻防虫薬剤を1~10重量の範囲とするのが、防蟻防虫薬剤を有効量予備発泡粒子に均一に付着させる点で好ましい。なお、有機溶媒を用いて脂溶性防蟻防虫薬剤を製剤化するのは、予備発泡粒子を溶解するため好ましくない。本実施形態における界面活性剤としては、特に限定されないが、高級アルコール系界面活性剤としてポリオキシアルキレンアルキルエーテル、ソルビタン系界面活性剤としてポリオキシエチレンヤシ油脂肪酸ソルビタン、モノステアリン酸ポリオキシエチレンソルビタン、モノオレイン酸ポリオキシエチレンソルビタンスルホン酸塩界面活性剤としてナフタレンスルホン酸ホルマリン縮合物塩等の界面活性剤が挙げられる。なかでも、ポリオキシエチレンスチリルフェニルエーテルおよび/またはナフタレンスルホン酸ホルマリン縮合物塩を用いるのが製剤安定性のために特に好ましい。一方、市販されている脂溶性防蟻防虫薬剤の可乳化油状液体を水で希釈した乳化物O/W型エマルションとして、予備発泡粒子を撹拌しながら散布または噴霧することにより、予備発泡粒子に付着させてもよい。本実施形態では、予備発泡一次発泡は、成形品として必要とされる発泡倍率の85から95の発泡倍率となるようにするのが、成形品表面付近の微細な空間内に高濃度の防蟻防虫薬剤が保持され、長期間にわたり防蟻効果が発揮される点で好ましい。また、成形品の発泡倍率は、強度等を加味して30倍~80倍の範囲で適宜設定すればよい。本発明の防蟻性ポリスチレンフォーム断熱材の具体的な製造例および防蟻性試験例を以下に詳細に説明する。なお、これらの製造例および試験例によりこの発明が限定されるものではない。製造例1発泡剤としてn-ブタン、難燃剤としてヘキサブロモシクロドデカンを添加したスチレンモノマーを重合して得られた発泡性ポリスチレン樹脂12キログラムを回転撹拌式予備発泡装置でおよそ90°C常温飽和水蒸気に近い状態で加熱し、成形品の90の発泡倍率となるように5分間発泡させ、予備発泡粒子を得た。次に、予備発泡粒子を室温で24時間放置乾燥した後、予備発泡粒子を撹拌しながら下記製剤例1の脂溶性防蟻防虫薬剤のO/W型エマルションを120ミリリットル噴霧した。そして、室温で24時間乾燥した後、寸法1830×930×460mmの板状方金型内に充填し、ゲージ圧0.8kgf/平方センチメートルの水蒸気を用いて、5分間加熱し冷却した後、型枠から取り出し、防蟻性ポリスチレンフォーム成形品1を得た。製造例2発泡倍率を成形品の87になるように予備発泡させた以外、前記製造例1と同様にして防蟻性ポリスチレンフォーム成形品2を得た。製造例3発泡倍率を成形品の93になるように予備発泡させた以外、前記製造例1と同様にして防蟻性ポリスチレンフォーム成形品3を得た。製造例4製剤例2の脂溶性防蟻防虫薬剤のO/W型エマルションを120ミリリットル噴霧した以外、前記製造例1と同様にして防蟻性ポリスチレンフォーム成形品4を得た。製造例5製剤例3の脂溶性防蟻防虫薬剤の乳剤を120ミリリットル噴霧した以外、前記製造例1と同様にして防蟻性ポリスチレンフォーム成形品5を得た。製造例6製剤例4の脂溶性防蟻防虫薬剤の乳剤を120ミリリットル噴霧した以外、前記製造例1と同様にして防蟻性ポリスチレンフォーム成形品6を得た。比較製造例1発泡倍率を成形品の83になるように予備発泡させた以外、前記製造例1と同様にして、比較例である防蟻性ポリスチレンフォーム成形品7を得た。比較製造例2発泡倍率を成形品の97になるように予備発泡させた以外、前記製造例1と同様にして、比較例である防蟻性ポリスチレンフォーム成形品8を得た。比較製造例3予備発泡粒子に脂溶性防蟻防虫薬剤を添加しない以外、前記製造例1と同様にしてポリスチレンフォーム成形品9を得た。製剤例1シラフルオフェン5重量部界面活性剤ポリオキシエチレンスチリルフェニルエーテル2.5重量部界面活性剤ナフタレンスルホン酸ホルマリン縮合物ソーダ2.5重量部水90重量部製剤例2カルボスルファン50重量部界面活性剤ポリオキシエチレンスチリルフェニルエーテル2.5重量部界面活性剤ナフタレンスルホン酸ホルマリン縮合物ソーダ2.5重量部水45重量部製剤例3アディオン住友化学株社製、ペルメトリン20含有25重量部水75重量部製剤例4ピレトリン3重量部界面活性剤ポリオキシエチレンスチリルフェニルエーテル5重量部界面活性剤ナフタレンスルホン酸ホルマリン縮合物ソーダ5重量部水87重量部<防蟻性試験方法とその結果>試験例1社日本木材保存協会JWPA規格第11号1室内試験方法に定められる防蟻効力試験方法に記載される総合試験の方法を参考にして以下のように評価した。すなわち、小孔をあけて通気性を確保した蓋付き容器の底に水分を含ませた脱脂綿を敷き詰め、その上に厚み約5mmの石膏板をのせて石膏板を通して水分が供給されるようにして、その石膏板の上に直径8cm、高さ6cmアクリル樹脂製円筒を置き、その円筒内に上記各種製造例で得られたポリスチレンフォーム成形品より切出した検体と試供虫を入れて、21日間飼育し食害と供試虫の生死を目視で観察した。また、21日後に検体の重量減少率を測定した。検体:30×30×30mm試供虫:イエシロアリCoptotermesformosanusSHIRAKI職蟻50頭、兵蟻5頭計55頭試験条件:28°C×21日間<防蟻性の評価>上記試験方法に従い21日間試験後の検体について、以下の通り評価した。目視評価○:食害なし△:検体表面の一部に食痕あり×:検体内部まで食害あり質量減少率質量減少率は、0.0001g迄秤量できる電子天秤を使用して、以下の式により求めた。質量減少率=W0-W1/W0×100式中、W0は試験前試料質量、W1は試験後試料質量を表す。死虫率目視により死虫数を数えて、以下の式により求めた。死虫率=死虫数/55×100<総合評価基準>○:目視評価△以上、検体質量減少率2未満、21日後死虫率100△:目視評価△以上、検体質量減少率3未満、21日後死虫率100未満×:目視評価×、検体質量減少率3以上、21日後死虫率100未満試験結果を以下の表1に示す。表1試験番号成形品番号目視評価質量減少率死虫率総合評価11○2未満100○22○2未満100○33○2未満100○44○2未満100○55○2未満100○66○2未満100○77△3未満85△88△3未満85△99×3以上0×註防蟻性の評価は検体数5の平均値である。"